(57)【要約】  本出願は、熱硬化性樹脂と、架橋剤と、を含み、前記熱硬化性樹脂は、分子中に少なくとも１つのＮまたはＯと、少なくとも１つの非共有電子対と、を含む化合物に由来の単位を含み、前記熱硬化性樹脂のガラス転移温度が−７０℃以下である、フォルダブルディスプレイ用粘着剤組成物、それを用いた粘着フィルム、およびそれを含むフォルダブルディスプレイを提供する。
2021500445.tif 000002
【特許請求の範囲】
【請求項１】
熱硬化性樹脂と、架橋剤と、を含み、
前記熱硬化性樹脂は、分子中に少なくとも１つのＮまたはＯと、少なくとも１つの非共有電子対と、を含む化合物に由来の単位を含み、
前記熱硬化性樹脂のガラス転移温度が−７０℃以下である、フォルダブルディスプレイ用粘着剤組成物であって、
前記分子中に少なくとも１つのＮまたはＯと、少なくとも１つの非共有電子対と、を含む化合物は、下記化学式１で表される、フォルダブルディスプレイ用粘着剤組成物。
［化学式１］
【化１】
2021500445.tif 000008
（前記化学式１中、Ｒ１はアルキレンオキシ基であり、Ｒ２は、水素；アルキル基；またはニトリル基であり、Ｒ３はアルコキシ基であり、ｍは１〜４の整数である。）
【請求項２】
硬化後に、−３０℃および６０℃での貯蔵弾性率が１０４Ｐａ〜１０６Ｐａである、請求項１に記載のフォルダブルディスプレイ用粘着剤組成物。
【請求項３】
前記Ｒ２は水素であり、前記Ｒ１はエチレンオキシ基であり、前記ｍは２であり、前記Ｒ３はエトキシ基である、請求項１または２に記載のフォルダブルディスプレイ用粘着剤組成物。
【請求項４】
前記フォルダブルディスプレイ用粘着剤組成物１００重量部に対して、前記架橋剤が０．００１重量部〜１重量部である、請求項１から３のいずれか一項に記載のフォルダブルディスプレイ用粘着剤組成物。
【請求項５】
前記熱硬化性樹脂は、アクリレート基を含む化合物に由来の単位をさらに含む、請求項１から４のいずれか一項に記載のフォルダブルディスプレイ用粘着剤組成物。
【請求項６】
前記熱硬化性樹脂１００重量部に対して、前記分子中に少なくとも１つのＮまたはＯと、少なくとも１つの非共有電子対と、を含む化合物に由来の単位は１０重量部〜９８重量部であり、前記アクリレート基を含む化合物に由来の単位は２重量部〜９０重量部である、請求項５に記載のフォルダブルディスプレイ用粘着剤組成物。
【請求項７】
前記熱硬化性樹脂の重量平均分子量が１，０００，０００ｇ／ｍｏｌ以上２，０００，０００ｇ／ｍｏｌ以下である、請求項１から６のいずれか一項に記載のフォルダブルディスプレイ用粘着剤組成物。
【請求項８】
請求項１から７の何れか一項に記載のフォルダブルディスプレイ用粘着剤組成物の硬化物を含む粘着フィルム。
【請求項９】
前記粘着フィルムの厚さが１０μｍ〜５０μｍである、請求項８に記載の粘着フィルム。
【請求項１０】
２５℃、６０ＲＨ％、１００ＫＨｚでの比誘電率が４以上である、請求項８または９に記載の粘着フィルム。
【請求項１１】
請求項８から１０のいずれか一項に記載の粘着フィルムを含むフォルダブルディスプレイ。
【請求項１２】
前記粘着フィルムは、カバーウィンドウとタッチパネルとの間、またはタッチパネルと表示パネルとの間に備えられる、請求項１１に記載のフォルダブルディスプレイ。
【発明の詳細な説明】
【技術分野】
【０００１】
本出願は、フォルダブルディスプレイ用粘着剤組成物、それを用いた粘着フィルム、およびそれを含むフォルダブルディスプレイに関する。
【０００２】
本明細書は、２０１８年２月２日付で韓国特許庁に出願された韓国特許出願第１０‐２０１８‐００１３３８８号の出願日の利益を主張し、その内容のすべては本明細書に組み込まれる。
【背景技術】
【０００３】
近年、ディスプレイに関する技術の発達に伴い、折ったり、ロール（Ｒｏｌｌ）状に巻いたり、ゴムひものように伸縮させたりするなど、使用段階で変形が可能なディスプレイ装置が研究および開発されている。これらのディスプレイは、様々な形態に変形可能であるため、使用段階でのディスプレイの大型化の要求と、携帯のためのディスプレイの小型化の要求を両方とも満たすことができる。
【０００４】
変形可能なディスプレイ装置は、予め設定された形態に変形可能であるだけでなく、ユーザの要求に応じて、またはディスプレイ装置が用いられる状況の必要に応じて、様々な形態に変形可能である。したがって、ディスプレイの変形された形態を認識し、認識した形態に対応してディスプレイ装置を制御する必要がある。
【０００５】
一方、変形可能なディスプレイ装置は、変形により、ディスプレイ装置の各構成が損傷され得るという問題があるため、かかるディスプレイ装置の各構成は、フォールディング（Ｆｏｌｄｉｎｇ）信頼性および安定性を満たすべきである。
【発明の概要】
【発明が解決しようとする課題】
【０００６】
本出願は、フォルダブルディスプレイ用粘着剤組成物、それを用いた粘着フィルム、およびそれを含むフォルダブルディスプレイを提供することを目的とする。
【課題を解決するための手段】
【０００７】
本出願の一実施態様は、熱硬化性樹脂と、架橋剤と、を含み、
前記熱硬化性樹脂は、分子中に少なくとも１つのＮまたはＯと、少なくとも１つの非共有電子対と、を含む化合物に由来の単位を含み、
前記熱硬化性樹脂のガラス転移温度が−７０℃以下である、フォルダブルディスプレイ用粘着剤組成物において、
前記分子中に少なくとも１つのＮまたはＯと、少なくとも１つの非共有電子対と、を含む化合物は、下記化学式１で表されるものである、フォルダブルディスプレイ用粘着剤組成物を提供する。
【０００８】
［化学式１］
【化１】
2021500445.tif 000003
前記化学式１中、Ｒ１は、アルキレンオキシ基であり、Ｒ２は、水素；アルキル基；またはニトリル基であり、Ｒ３は、アルコキシ基であり、ｍは１〜４の整数である。
【０００９】
本出願の一実施態様は、上記のフォルダブルディスプレイ用粘着剤組成物の硬化物を含む粘着フィルムを提供する。
【００１０】
本出願の一実施態様は、上記の粘着フィルムを含むフォルダブルディスプレイを提供する。
【発明の効果】
【００１１】
本出願の一実施態様に係るフォルダブルディスプレイ用粘着剤組成物は、ガラス転移温度が−７０℃以下である熱硬化性樹脂を適用することで、貯蔵弾性率を低める。樹脂中にＮまたはＯ、および非共有電子対を含む化合物に由来の単位を含む場合、前記化合物が双極子モーメントにより極性を呈することとなり、極性を有する化合物を含むポリマーに電場をかけ、粘着剤の内部に双極子モーメントを発生させる。これにより、粘着剤の内部に双極子配列が生じ、誘電分極率が増加することにより、誘電率が上昇する。
【図面の簡単な説明】
【００１２】
【図１】本明細書の一実施態様に係るスタティックフォールディング（Ｓｔａｔｉｃ  ｆｏｌｄｉｎｇ）テストにおける２セットスタックアップ（２−Ｓｅｔ  Ｓｔａｃｋ  Ｕｐ）構造の試験片の模式図である。
【図２】本明細書の粘着剤が用いられるフォルダブルディスプレイの模式図である。
【発明を実施するための形態】
【００１３】
以下、本明細書についてより詳細に説明する。
【００１４】
本発明が属する技術分野において通常の知識を有する者が容易に実施できるように、本発明の実施例について添付図面を参照して詳細に説明する。しかし、本発明は種々の異なる形態で実現可能であり、ここで説明する実施例に限定されない。
【００１５】
本明細書において、ある部分がある構成要素を「含む」としたときに、これは、特に反対の記載がない限り、他の構成要素を除くのではなく、他の構成要素をさらに含み得ることを意味する。
【００１６】
本明細書において、「由来」とは、化合物の結合が切断されるか、置換基が分離されて新しい結合が発生することを意味し、前記化合物に由来の単位は、重合体の主鎖に連結される単位を意味し得る。前記単位は、重合体中の主鎖に含まれて樹脂を構成し得る。
【００１７】
本出願の一実施態様は、熱硬化性樹脂と、架橋剤と、を含み、
前記熱硬化性樹脂は、分子中に少なくとも１つのＮまたはＯと、少なくとも１つの非共有電子対と、を含む化合物に由来の単位を含み、
前記熱硬化性樹脂のガラス転移温度が−７０℃以下である、フォルダブルディスプレイ用粘着剤組成物を提供する。
【００１８】
本明細書の一実施態様において、熱硬化性樹脂と、架橋剤と、を含み、
前記熱硬化性樹脂は、分子中に少なくとも１つのＮまたはＯと、少なくとも１つの非共有電子対と、を含む化合物に由来の単位を含み、
前記熱硬化性樹脂のガラス転移温度が−７０℃以下である、フォルダブルディスプレイ用粘着剤組成物を提供する。
【００１９】
本明細書の一実施態様において、前記熱硬化性樹脂のガラス転移温度は、−７０℃以下を満たし、好ましくは−２００℃以上−７０℃以下である。ガラス転移温度が−７０℃以下である熱硬化性樹脂を用いる場合、貯蔵弾性率を低める効果がある。
【００２０】
本明細書に係る熱硬化性樹脂のガラス転移温度は、ＤＳＣ（Ｄｉｆｆｅｒｅｎｔｉａｌ  Ｓｃａｎｎｉｎｇ  Ｃａｌｏｒｉｍｅｔｒｙ）により、試料の熱流（Ｈｅａｔ  Ｆｌｏｗ）を利用して測定した。
【００２１】
本明細書の一実施態様において、前記熱硬化性樹脂が、分子中に少なくとも１つのＮまたはＯと、少なくとも１つの非共有電子対と、を含む化合物に由来の単位を含む場合、永久双極子モーメントにより極性を呈することとなり、前記重合体に電場がかかると、粘着剤の内部に双極子モーメントが発生することにより、双極子配列が生じ、誘電分極率が増加するため、誘電率が増加する。
【００２２】
本明細書の一実施態様において、前記フォルダブルディスプレイ用粘着剤組成物は、硬化後、−３０℃および６０℃での貯蔵弾性率が１０４Ｐａ〜１０６Ｐａである。前記貯蔵弾性率が前記範囲を満たす場合、ブリードアウト（ｂｌｅｅｄ−ｏｕｔ）現象が減少するとともに、衝撃伝達率が減少する効果がある。前記範囲より貯蔵弾性率が低い場合には、ブリードアウト現象が発生して工程効率が減少し、前記範囲より貯蔵弾性率が高い場合には、フォールディング過程で基板に大きい衝撃が伝達され、ディスプレイに損傷を与えることになる。したがって、本発明のフォルダブルディスプレイ用粘着剤組成物は、フォルダブル（ｆｏｌｄａｂｌｅ）ディスプレイに適した曲げ信頼性を有する粘着剤層を形成するにおいて有用である。
【００２３】
フォルダブルディスプレイは、折り畳まれる過程で各層が物理的な力を受けることになる。この場合、一般のディスプレイよりも、粘着剤のブリードアウト現象および物理的な衝撃によって浮き上がり、気泡、および剥離などが発生しやすく、衝撃伝達率が大きいと、フォールディング過程で粘着剤に付いているカバーウィンドウのクラックが生じやすい。したがって、フォルダブルディスプレイ用粘着剤組成物においては、粘着剤のブリードアウト現象を減少させるとともに、衝撃伝達率を減少させることが非常に重要である。
【００２４】
＜貯蔵弾性率の測定＞
本明細書の一実施態様に係る前記粘着剤組成物をアプリケータにより塗布して塗膜を形成した後、マティスオーブンにて１４０℃、３分乾燥することで、厚さ２０μｍの粘着フィルムを製造した。前記粘着フィルムを複数回重ねて厚さ１ｍｍの試験片に裁断し、直径８ｍｍのパラレルプレートフィクスチャ（ｐａｒａｌｌｅｌ  ｐｌａｔｅ  ｆｉｘｔｕｒｅ）を用いて、Ａｄｖａｎｃｅｄ  Ｒｈｅｏｍｅｔｒｉｃ  Ｅｘｐａｎｓｉｏｎ  Ｓｙｓｔｅｍ  Ｇ２（ＴＡ社）にて、１Ｈｚ、５％  ｓｔｒａｉｎ、１０℃／ｍｉｎの条件で貯蔵弾性率を測定した。
【００２５】
本明細書の一実施態様において、前記分子中に少なくとも１つのＮまたはＯと、少なくとも１つの非共有電子対と、を含む化合物は、分子中に少なくとも１つのニトリル基またはアルコキシ基と、少なくとも１つの非共有電子対と、を含む化合物である。
【００２６】
本明細書の一実施態様において、前記分子中に少なくとも１つのＮまたはＯと、少なくとも１つの非共有電子対と、を含む化合物は、下記化学式１で表される。
［化学式１］
【化２】
2021500445.tif 000004
前記化学式１中、Ｒ１はアルキレンオキシ基であり、Ｒ２は、水素；アルキル基；またはニトリル基であり、Ｒ３はアルコキシ基であり、ｍは１〜４の整数である。
【００２７】
本明細書の一実施態様において、前記Ｒ１は、エチレンオキシ基（−ＯＣＨ２ＣＨ２−）である。
【００２８】
本明細書の一実施態様において、前記Ｒ２は、水素、メチル基、またはニトリル基である。
【００２９】
本明細書の一実施態様において、前記Ｒ３は、メトキシ基；エトキシ基；プロポキシ基；またはブトキシ基である。
【００３０】
本明細書の一実施態様において、前記ｍは１〜３の整数である。
【００３１】
本明細書の一実施態様において、前記ｍは２である。
【００３２】
本明細書の一実施態様において、前記ｍは３である。
【００３３】
本明細書の一実施態様において、前記ｍは４である。
【００３４】
本明細書の一実施態様において、前記Ｒ２は水素であり、前記Ｒ１はエチレンオキシ基であり、前記ｍは２であり、前記Ｒ３はエトキシ基である。
【００３５】
本明細書の一実施態様において、前記化学式１で表される化合物は、カルビトールアクリレートである。
【００３６】
本明細書の一実施態様において、前記分子中に少なくとも１つのＮまたはＯと、少なくとも１つの非共有電子対と、を含み、前記化学式１で表される化合物は、フォルダブルディスプレイ用粘着剤のガラス転移温度を低めてモジュラスを減少させ、比誘電率を増加させる効果がある。これに対し、化学式１を満たさないメトキシエチルアクリレートは、フォルダブルディスプレイ用粘着剤のガラス転移温度を高くする。これにより、モジュラスが高くなり、メトキシエチルアクリレートを多量で用いる場合、フォールディング性能が低下する。
【００３７】
本明細書の一実施態様において、前記フォルダブルディスプレイ用粘着剤組成物１００重量部に対して、前記架橋剤は０．００１重量部〜１重量部である。
【００３８】
本発明の一実施態様において、前記架橋剤は、エポキシ系架橋剤、またはイソシアネート系架橋剤である。
【００３９】
前記エポキシ系架橋剤としては、例えば、エチレングリコールジグリシジルエーテル、トリグリシジルエーテル、トリメチロールプロパントリグリシジルエーテル、Ｎ，Ｎ，Ｎ，Ｎ'−テトラグリシジル−１，３−キシレンジアミン、またはグリセリンジグリシジルエーテルなどが挙げられる。
【００４０】
前記イソシアネート系架橋剤としては、例えば、１，３−フェニレンジイソシアネート、４，４'−ジフェニルジイソシアネート、１，４−フェニレンジイソシアネート、４，４'−ジフェニルメタンジイソシアネート、２，４−トリレンジイソシアネート、２，６−トリレンジイソシアネート、４，４'−トルイジンジイソシアネート、２，４，６−トリイソシアネートトルエン、１，３，５−トリイソシアネートベンゼン、ジアニシジンジイソシアネート、４，４'−ジフェニルエーテルジイソシアネート、４，４'，４''−トリフェニルメタントリイソシアネート、ω，ω−ジイソシアネート−１，３−ジメチルベンゼン、ω，ω'−ジイソシアネート−１，４−ジメチルベンゼン、ω，ω'−ジイソシアネート−１，４−ジエチルベンゼン、１，４−テトラメチルキシリレンジイソシアネート、１，３−テトラメチルキシレンジイソシアネート、キシリレンジイソシアネート、またはキシリレンジイソシアネートなどの芳香族ポリイソシアネート；トリメチレンジイソシアネート、テトラメチレンジイソシアネート、ヘキサメチレンジイソシアネート、ペンタメチレンジイソシアネート１，２−プロピレンジイソシアネート、２，３−ブチレンジイソシアネート、１，３−ブチレンジイソシアネート、ドデカメチレンジイソシアネート、または２，４，４−トラメチルヘキサメチレンジイソシアネートなどの脂肪族ポリイソシアネート；または３−イソシアネートメチル−３，５，５−トリメチルシクロヘキシルイソシアネート、１，３−シクロペンタンジイソシアネート、１，３−シクロヘキサンジイソシアネート、１，４−シクロヘキサンジイソシアネート、メチル−２，４−シクロヘキサンジイソシアネート、メチル−２，６−シクロヘキサンジイソシアネート、４，４'−メチレンビス（シクロヘキシルイソシアネート）、または１，４−ビス（イソシアネートメチル）シクロヘキサンなどの脂環族ポリイソシアネートなどや、または上記のうち１つ以上のポリイソシアネートとポリオールの反応物などが挙げられる。
【００４１】
一例示として、本出願の粘着剤組成物は、前記架橋剤を含み、熱硬化性樹脂に含まれる重合体に含まれている架橋性官能基と架橋反応を行うことができる。
【００４２】
本明細書の一実施態様において、前記フォルダブルディスプレイ用粘着剤組成物１００重量部に対して、前記熱硬化性樹脂は９９〜９９．９９９重量部である。
【００４３】
本明細書の一実施態様において、前記熱硬化性樹脂１００重量部に対して、前記分子中に少なくとも１つのＮまたはＯと、少なくとも１つの非共有電子対と、を含む化合物に由来の単位は、１０重量部〜９８重量部で含まれる。
【００４４】
本明細書の一実施態様において、前記熱硬化性樹脂１００重量部に対して、前記分子中に少なくとも１つのＮまたはＯと、少なくとも１つの非共有電子対と、を含む化合物に由来の単位は、２０重量部〜９８重量部で含まれる。
【００４５】
本明細書の一実施態様において、前記熱硬化性樹脂は、アクリレート基を含む化合物に由来の単位を含む。
【００４６】
本明細書の一実施態様において、前記アクリレート基を含む化合物は、エチルヘキシルアクリレート、またはアクリル酸である。
【００４７】
本明細書の一実施態様において、前記熱硬化性樹脂は、エチルヘキシルアクリレート、またはアクリル酸に由来の単位を含む。
【００４８】
本明細書の一実施態様において、前記熱硬化性樹脂は、エチルヘキシルアクリレート、およびアクリル酸に由来の単位を含む。
【００４９】
本明細書の一実施態様において、前記分子中に少なくとも１つのＮまたはＯと、少なくとも１つの非共有電子対と、を含む化合物と、アクリレート基を含む化合物とは、互いに異なる。
【００５０】
本明細書に係る前記分子中に少なくとも１つのＮまたはＯと、少なくとも１つの非共有電子対と、を含む化合物は、永久双極子モーメントにより極性を呈する化合物である。本明細書に係るアクリレート化合物は、極性を呈しない化合物を意味し、極性を有しないアクリレート化合物のみからなる樹脂は、誘電率が低い。したがって、極性を呈する、分子中に少なくとも１つのＮまたはＯと、少なくとも１つの非共有電子対と、を含む化合物を用いることが好ましく、この場合、粘着剤中に双極子モーメントを発生させ、誘電率を増加させる。
【００５１】
本明細書の一実施態様において、前記熱硬化性樹脂１００重量部に対して、前記分子中に少なくとも１つのＮまたはＯと、少なくとも１つの非共有電子対と、を含む化合物に由来の単位は、１０重量部〜９８重量部であり、前記アクリレート基を含む化合物に由来の単位は２重量部〜９０重量部である。
【００５２】
本明細書の一実施態様において、前記熱硬化性樹脂１００重量部に対して、前記分子中に少なくとも１つのＮまたはＯと、少なくとも１つの非共有電子対と、を含む化合物に由来の単位は、２０重量部〜９８重量部であり、前記アクリレート基を含む化合物に由来の単位は、２重量部〜８０重量部である。
【００５３】
本明細書の一実施態様において、前記熱硬化性樹脂の重量平均分子量は、１，０００，０００ｇ／ｍｏｌ以上２，０００，０００ｇ／ｍｏｌ以下である。
【００５４】
本明細書の一実施態様において、前記熱硬化性樹脂の重量平均分子量が１００万ｇ／ｍｏｌ以下である場合には、耐久性が弱くなり、２００万ｇ／ｍｏｌ以上である場合には、コーティング性が低下し、フォールディング時にストレスが増加するという問題がある。
【００５５】
本明細書において、重量平均分子量は、ＧＰＣ（Ｇｅｌ  Ｐｅｒｍｅａｔｉｏｎ  Ｃｈｒｏｍａｔｏｇｒａｐｈｙ）により、一般的な高分子の測定方式により測定し、分子量が既知のポリスチレン（Ｐｏｌｙｓｔｙｒｅｎｅ）を基準として測定した。
【００５６】
本明細書の一実施態様において、前記フォルダブルディスプレイ用粘着剤組成物は、上述の構成の他にも、上述の発明の効果に影響を与えない範囲で、用途、樹脂成分の種類、および後述の粘着剤層の製造工程に応じて、種々の添加剤を含んでもよい。例えば、粘着剤組成物は、水分吸着剤、無機フィラー、カップリング剤、架橋剤、硬化性物質、粘着付与剤、紫外線安定剤、または酸化防止剤などを目的の物性に応じて、適正な範囲の含量で含んでもよい。
【００５７】
本明細書の一実施態様において、前記フォルダブルディスプレイ用粘着剤組成物の硬化物を含む粘着フィルムを提供する。
【００５８】
本明細書の一実施態様において、前記組成物は、熱硬化することが好ましい。
【００５９】
本明細書の一実施態様において、前記熱硬化として、熱乾燥した後、熱処理してもよい。
【００６０】
本明細書の一実施態様において、前記熱硬化として、熱乾燥することが好ましい。
【００６１】
本明細書の一実施態様において、前記熱乾燥は、１００℃〜１５０℃で１分〜１０分乾燥することが好ましい。
【００６２】
本明細書の一実施態様において、前記熱乾燥は、１３５℃〜１４５℃で２分〜４分乾燥することが好ましい。
【００６３】
本明細書の一実施態様において、前記熱処理過程は、３０℃〜５０℃で６０時間〜９０時間放置することが好ましい。
【００６４】
本明細書の一実施態様において、前記粘着フィルムの厚さは、１０μｍ〜５０μｍである。
【００６５】
本明細書の一実施態様において、前記粘着フィルムの厚さは、２０μｍ〜３０μｍである。
【００６６】
本明細書の一実施態様において、前記粘着フィルムの厚さは、２５μｍである。
【００６７】
本明細書の一実施態様において、前記粘着フィルムは、２５℃、６０ＲＨ％、１００ＫＨｚでの比誘電率が４以上である。
【００６８】
＜比誘電率の測定方法＞
本明細書において、比誘電率は、インピーダンスゲイン・フェーズアナライザ（Ｉｍｐｅｄａｎｃｅ  ｇａｉｎ−ｐｈａｓｅ  ａｎａｌｙｚｅｒ）を利用して静電容量値（Ｃｐ）を測定した後、下記式１により比誘電率値を計算する。
【００６９】
［式１］
【数１】
2021500445.tif 000005
前記式１中、εｒは、粘着フィルムの比誘電率であり、
Ｃｐは、粘着フィルムの静電容量値（Ｆ）であり、
ｈは、粘着フィルムの厚さ（ｍ）であり、
Ａは、粘着フィルムと付着された電極の面積（ｍ２）であり、
ε０は、真空誘電率であって、８．８５４＊１０−１２Ｆ／ｍである。
【００７０】
本明細書の一実施態様において、比誘電率が４以上であることが好ましい。比誘電率値は高いほど好ましく、２０も可能である。
【００７１】
本明細書の一実施態様において、前記比誘電率が４以上である粘着フィルムをオンセルタッチ構造に用いる場合、タッチ分解能が高く、応答速度が速いのに対し、比誘電率が４未満である場合には、タッチ分解能に劣り、タッチの感度にも劣る。
【００７２】
フォルダブルディスプレイのその他の具体的な構成は、例えば、韓国特許出願公開第２０１５−０１３８４５０号などに公知されており、本出願は、前記粘着剤を含むかかる公知のフォルダブルディスプレイの構成を制限なしに含み得る。
【００７３】
本明細書の一実施態様において、前記粘着フィルムは、カバーウィンドウとタッチパネルとの間、またはタッチパネルと表示パネルとの間に備えられる。
【００７４】
図２には、基板２０１と、タッチパネルまたは表示パネル２０２と、偏光フィルム２０３と、カバーウィンドウ２０４と、が順に積層されたフォルダブルディスプレイの構造が例示されており、それぞれのバックプレートとタッチパネルまたは表示パネルとの間、タッチパネルまたは表示パネルと偏光板との間、偏光板とカバーウィンドウとの間に、本発明の粘着剤２０５が備えられてもよい。
【００７５】
［発明を実施するための形態］
以下、本発明が属する技術分野において通常の知識を有する者が容易に実施できるように、本発明の実施例について詳細に説明する。しかし、本発明は様々な異なる形態で実現可能であり、ここで説明する実施例に限定されない。
【００７６】
［実験例］
本願の実施例および比較例で用いられた粘着剤組成物の成分および重量比を下記表１に記載した。
【００７７】
【表１】
2021500445.tif 000006
【００７８】
＜実施例１＞
窒素ガスが還流され、温度調節が容易であるように冷却装置を取り付けた２Ｌの反応器に、エチルヘキシルアクリレート（ＥＨＡ）５０重量部、カルビトールアクリレート（ＣＢＡ）４８重量部、およびアクリル酸（ＡＡ）２重量部を投入し、メチルエチルケトン（ＭＥＫ）で５０％希釈し、窒素ガスを約１時間パージ（ｐｕｒｇｉｎｇ）した。反応器の温度を６７℃に昇温させた状態で、２，４−ジフェニル−４−メチル−１−ペンテン２００ｐｐｍ、ＡＩＢＮ（アゾビスイソブチロニトリル、ａｚｏｂｉｓｉｓｏｂｕｔｙｒｏｎｉｔｒｉｌｅ）２００ｐｐｍを投入した後、重合反応を２時間進行させた。重合体の固形分が約２４％となるようにメチルエチルケトン（ＭＥＫ）を添加しながら、酸素注入して重合を完了し、分子量２００万ｇ／ｍｏｌの熱硬化性樹脂を製造した。
【００７９】
前記得られた熱硬化性樹脂に架橋剤（エポキシ系架橋剤（ＢＸＸ−５２４０）、イソシアネート系架橋剤（ＢＸＸ−５６２７））が前記含量比で配合された固形分を、粘度が８００ｃｐとなるようにメチルエチルケトンで希釈（固形分約１５％）し、メカニカルスターラ（ｍｅｃｈａｎｉｃａｌ  ｓｔｉｒｒｅｒ）を利用して１５分以上混合（ｍｉｘｉｎｇ）した。前記混合物を放置し、混合中に発生した気泡を除去し、アプリケータ（ａｐｐｌｉｃａｔｅｒ）を用いて塗膜を形成した後、マティスオーブン（ｍａｔｈｉｓ  ｏｖｅｎ）にて１４０℃、３分乾燥することで、厚さ２５μｍの粘着フィルムを得た。
【００８０】
＜実施例２、３、比較例１、および２＞
前記実施例２、３、比較例１および２に係る粘着剤組成物は、前記表１に記載の樹脂組成の含量比で添加し、前記実施例１の重合方法により熱硬化性樹脂を製造し、粘着フィルムを製造した。
【００８１】
前記方法により製作された粘着フィルムの貯蔵弾性率、比誘電率、スタティックフォールディング（Ｓｔａｔｉｃ  ｆｏｌｄｉｎｇ）、およびダイナミックフォールディング（Ｄｙｎａｍｉｃ  ｆｏｌｄｉｎｇ）を測定し、下記表２に表示した。
【００８２】
【表２】
2021500445.tif 000007
【００８３】
前記貯蔵弾性率および比誘電率は、本明細書に記載の貯蔵弾性率の測定方法、比誘電率の測定方法と同様の方法により測定した。
【００８４】
＜スタティックフォールディング（Ｓｔａｔｉｃ  ｆｏｌｄｉｎｇ）テスト＞
図１に記載の２セットスタックアップ（２−Ｓｅｔ＿Ｓｔａｃｋ  Ｕｐ）構造を有するように、試験片を７．８ｃｍｘ１４ｃｍに製作した後、半分に折り、５ｍｍの間隔を有する平行板（ｐａｒａｌｌｅｌ  ｐｌａｔｅ）で挟み、６０℃、９０％ＲＨの条件で放置した。２０日が経過した後に試験片を回収し、気泡発生の程度および浮き上がりの程度を目視で観察した。
【００８５】
気泡発生がなく、浮き上がりがないとＯＫ、気泡や浮き上がりが発生するとＮ．Ｇと表示した。
【００８６】
２セットスタックアップ（２−Ｓｅｔ＿Ｓｔａｃｋ  Ｕｐ）構造は、タッチパネルまたは表示パネル１０１、粘着剤層（ＰＳＡ）１０２、偏光フィルム（ＰＯＬ）１０３、粘着剤層（ＰＳＡ）１０４、ハードコーティング層（ＨＣ）１０５、ポリイミド層（ＰＩ）１０６、およびハードコーティング層（ＨＣ）１０７を順にラミネートして積層した構造であり、前記構造の試験片を７．８ｃｍｘ１４ｃｍのサイズに製作した。
【００８７】
＜ダイナミックフォールディング（Ｄｙｎａｍｉｃ  ｆｏｌｄｉｎｇ）テスト＞
前記スタティックフォールディング（Ｓｔａｔｉｃ  ｆｏｌｄｉｎｇ）と同様に試験片を製作し、５ｍｍの間隔を有する平行板で挟み、２５℃で１０万回折って伸ばすテストを行った。テストが終わった後に試験片を回収し、気泡発生の程度、浮き上がりの程度、およびハードコーティング層のクラックを目視で観察した。
【００８８】
気泡発生がなく、浮き上がりがなく、ハードコーティング層のクラックがないとＯＫ、気泡や浮き上がり、またはハードコーティング層のクラックが発生すると、Ｎ．Ｇ．と表示した。
【００８９】
カルビトールアクリレートを含んでいない前記比較例１の比誘電率は４未満であり、カルビトールアクリレートを含む実施例１〜３の比誘電率は４以上であることを確認した。したがって、実施例１〜３の粘着フィルムが、比較例１の粘着フィルムに比べてタッチ分解能が高く、応答速度が速いため、フォルダブルディスプレイ用粘着剤として好適である。
【００９０】
また、カルビトールアクリレートの代わりに２−メトキシエチルアクリレートを使用した比較例２は、実施例１〜３に比べて、ダイナミックフォールディングテストでハードコーティング層のクラックが発生した。したがって、本明細書の一実施態様に係る化学式１を満たす化合物を含んでいない粘着剤は、フォルダブルディスプレイ用粘着剤に適しないことが分かる。
【符号の説明】
【００９１】
１０１  タッチパネルまたは表示パネル
１０２、１０４  粘着剤層（ＰＳＡ）
１０３  偏光フィルム（ＰＯＬ）
１０５、１０７  ハードコーティング層（ＨＣ）
１０６  ポリイミド層（ＰＩ）
２０１  基板
２０２  タッチパネルまたは表示パネル
２０３  偏光フィルム
２０４  カバーウィンドウ
２０５  粘着剤（ＰＳＡ）
【図１】
2021500445.tif 000009
【図２】
2021500445.tif 000010
【国際調査報告】
2021500445.tif 000011
2021500445.tif 000012
2021500445.tif 000013
2021500445.tif 000014